(57)【要約】【課題】経時変化に優れべたつきが少ない、かつ滑らかな書き味となる固形描画材を提供する。【解決手段】少なくとも着色材と油性ゲル化剤、および有機溶剤としてポリブテンからなり、油性ゲル化剤としては脂肪酸類が好ましく、特には１２−ヒドロキシステアリン酸が好適に用いられ、ポリブテンは特に、イソブテン重合体が好ましく、その配合量は１０〜７０重量％が好適で、ゲル化剤の配合量を好ましくは５〜６０重量％とする固形描画材。【特許請求の範囲】
【請求項１】
少なくとも着色材と油性ゲル化剤、および有機溶剤としてポリブテンからなる固形描画材。
【請求項２】
油性ゲル化剤が、脂肪酸類であることを特徴とする請求項１記載の固形描画材。
【請求項３】
脂肪酸類が、１２−ヒドロキシステアリン酸であることを特徴とする請求項２記載の固形描画材。
【発明の詳細な説明】
【技術分野】
【０００１】
描画時に滑らかに描画出来、高温などでの液状成分の溶出や、しみ出しを押さえ、経時安定性が良好であり、且つべたつきが少ない固形描画材に関する。
【背景技術】
【０００２】
従来の固形描画材としては一般的にクレヨンが知られており、その製造方法はワックスにオイル、顔料を混合、分散、成型しているが、熱によってワックスとオイル、顔料の混合物を溶かして型に流し込み成型しているため、温度の影響を受けて高温時に軟化し易く、また手で把持していると体温の熱などによりワックス、オイルが融け、手に付着してべたつく欠点があった。さらに従来のクレヨンは、書き味が重く画線も疎となり易いなどの問題もある。
【０００３】
そこで、ゲル化剤を使用した固形描画材が検討されており、例えば水性ゲル化剤である脂肪族カルボン酸塩などが代表的に挙げられる。これを主成分として着色材や水などを添加して得られた固形描画材は、従来のクレヨンと比べ液体筆記具に近い極めて滑らかな書き味を有すると共に、画線も密となる。しかし、水性であるため水分蒸発の問題が生じ、気密容器が必要となるなど使い勝手が悪く、しかも経時変化は避けられず、べたつきも改善されていない。このため、水を用いない油性のゲル化剤を用いることが検討されている（特許文献１参照）。
【特許文献１】特開平８−２４５９１６号公報
【発明の開示】
【発明が解決しようとする課題】
【０００４】
例えばベンジリデンソルビトール類などの油性のゲル化剤を用いた場合、着色材の他に有機溶剤を添加しており、書き味、画線とも良好なものとなり、さらに水性ゲル化剤のような気密容器の必要もなく、クレヨンと同様に使い勝手の良好な描画材が得られる。しかしながら、油性ゲル化剤を用いても書き味などの性能を良くするためには揮発性の高い有機溶剤のほうが好ましいためか用いる溶剤も蒸発し易く、仮に蒸発を避けえたとしても、体温の熱などによる油のしみ出しを抑えることは難しく、べたつきも生じてしまい、経時安定性、使用感等で未だ十分なものとはいえなかった。
【課題を解決するための手段】
【０００５】
本発明の固形描画材は、少なくとも着色剤と油性ゲル化剤、および有機溶剤としてポリブテンからなることを第一の要旨とする。
【０００６】
また、油性ゲル化剤が脂肪酸類であることを第２の要旨とする。
【０００７】
さらに、脂肪酸類が１２−ヒドロキシステアリン酸であることを第３の要旨とする。
【発明の効果】
【０００８】
本発明の固形描画材は、高温などでの液状成分の溶出や、しみ出しを押さえ、経時安定性が良好であり、且つべたつきが少なく描画時に滑らかに描画出来るという特徴を有する。
【発明を実施するための最良の形態】
【０００９】
本発明の固形描画材は、少なくとも着色剤と油性ゲル化剤、およびポリブテンを配合することを特徴とする。
【００１０】
次に、本発明の固形描画材について具体的に説明する。本発明のゲル化剤としては、油溶性で従来公知のものを用いることができ、例えば脂肪酸類あるいはこれらの金属塩、脂肪酸エステル及びアミド、ベンジリデンソルビトール類、アミノ酸系油、有機ベントナイトなどの１種又は２種以上が挙げられるが、好ましくは脂肪酸類が、特には１２−ヒドロキシステアリン酸が好適である。１２-ヒドロキシステアリン酸は、べたつきが少なく広い温度範囲にわたって硬度の変化が少ない化合物である。油性ゲル化剤の配合量としては、固形描画材の全重量に対して５〜６０重量％の範囲が好ましく、更に好ましくは５〜４０重量％である。５重量％以下だと、ゲルによる成形性が困難となり、強度も低くなる。また６０重量％以上では、ゲル化剤が多くなって書き味など塗布性が劣化してしまう。
【００１１】
本発明のポリブテンは、外観が無色液状の有機溶剤であり、水には不溶である。本発明で言うポリブテンとは、ノルマルブテン、イソブテン、セカンダリーブテン及びターシャリーブテンから選ばれる１種または２種以上を重合して得られるものの総称で、本発明の固形描画材では、この様なポリブテンの何れもが使用できるが、特に好ましいものは、イソブテン重合体で、飽和タイプの分岐鎖状炭化水素化合物である。重合度は重合条件を変えることで種々のものを得ることができる。本発明の固形描画材に於いては、この様なポリブテンは唯一種のみを含有させることも出来るし、２種以上を組み合わせて含有させることも出来る。また、ポリブテンを主溶剤として他の油性溶剤を添加してもよい。ポリブテンの配合量は、固形描画材全重量に対し１０〜７０重量％が好ましく、更に好ましくは３５〜６５重量％である。１０重量％以下ではゲル化が困難となり、７０重量％以上では均一なゲルが形成できなくなる。
【００１２】
ポリブテンを配合することにより、高温などでの液状成分の溶出や、しみ出しを押さえる固形描画材が得られる理由は定かではないが、側鎖を有するポリブテンは、側鎖部分が網の目のように働き、通気性のある油分として作用することが知られている。さらに油性ゲル化剤として脂肪酸類、特には１２−ヒドロキシステアリン酸と組み合わせることで、１２−ヒドロキシステアリン酸のもつ網目構造にポリブテンが取りこまれ、前記特徴が明確に顕現されると考えられる。また、優れた描画性を呈する固形描画材が得られる理由は定かではないが、材料自体が水には不溶で常温においては低い粘性を示し、しかも油性でかつ沸点が１００℃以上であることから、水を用いた時と遜色のない書き味、画線を呈し、吸湿性なく、経時変化も良好となると考えられ、筆記時に筆圧により固形描画材が崩壊する過程で、均一かつ円滑な崩壊となり、描画を滑らかなものとし、密な画線や滑らかな書き味としてより一層顕著なものとなると考えられる。
【００１３】
着色材としては、従来公知の顔料、染料であればいずれも用いることができ、例えば無機顔料、有機顔料、白色顔料、パール顔料、金属顔料、蛍光顔料などが挙げられ、単独又は組み合わせて用いる。具体的には、無機顔料としてカーボンブラック、鉄黒、群青、紺青、黄色酸化鉄、弁柄、複合酸化物系顔料などが、また有機顔料としてはアゾ系顔料、インジゴ系顔料、フタロシアニン系顔料、キナクリドン系顔料、チオインジゴ系顔料、スレン系顔料、ペリノン系顔料、ペリレン系顔料、フタロン系顔料、ジオキサン系顔料、イソインドリノン系顔料、金属錯体系顔料、メチン・アゾメチン系顔料、ジケトピロロピロール系顔料などが挙げられる。白色顔料としては酸化チタン、酸化亜鉛などが挙げられる。また染料としては、特に油溶性染料を好適に用いることができ、例えばフタロシアニン系染料、ピラゾロン系染料、ニグロシン系染料、アントラキノン系染料、アゾ系染料など公知のものが挙げられる。着色材の配合量は、固形描画材全量に対し１〜５０重量％が好ましい。なお顔料として、金属箔顔料やガラスフレーク顔料などの光輝性顔料を添加してもよい。
【００１４】
上記成分以外に、ワックス、樹脂などの滑材、粘着材を書き味を阻害しない範囲で添加してもよい。ワックスとしては、従来公知のものであれば何でもよく、例えば蜜ろう、木ろう、カルナバワックス、キャンデリラワックス、モンタンワックス、パラフィンワックス、マイクロクリスタリンワックス、低分子量ポリエチレンなどが挙げられる。樹脂としては天然樹脂、合成樹脂が挙げられ、例えば塩化ビニール樹脂、酢酸ビニール樹脂、ポリオレフィン、ナイロン系樹脂、テルペン樹脂、アクリル樹脂、ケトン樹脂、スチロール樹脂、生分解性樹脂、ロジンエステルなどの熱可塑性樹脂が望ましい。さらに増量材として、体質材を添加してもよい。具体的には窒化硼素、タルク、クレー、カオリン、シリカ、炭酸カルシウム、マイカ、チタン酸カリウム、ガラスフレーク、コーンスターチ、でんぷんなどが挙げられる。また、成分どおしの相溶化のために非イオン性、陽イオン性、陰イオン性などの界面活性剤を添加してもよい。この他、必要に応じてゲル化補助剤、粘度調整剤、防かび剤、抗菌剤、香料などを添加してもよい。
【００１５】
本発明の固形描画材の製造方法として、上記成分を混合し、加熱溶解してゾル化とし、このゾルを所定の型内に充填、冷却してゲル化させ、型内より取り出して固形描画材とする。次に本発明の実施例及び比較例を示し、更に詳細に説明する。尚、「部」は「重量部」である。
【実施例１】
【００１６】
１２−ヒドロキシステアリン酸                              ３１部
顔料（ジスアゾイエロー）                                    ６部
ポリブテン（日本油脂社製  ＮＡソルベント）                ４９部
タルク                                                    １４部
上記成分を９３℃に加熱混合し、得られたゾル状の液状物を内径１０ｍｍの型内に流し込み、冷却・固化させて、黄色の固形描画材とした。
【実施例２】
【００１７】
１２−ヒドロキシステアリン酸                              ３０部
顔料（ジスアゾイエロー）                                    ６部
ポリブテン（日本油脂社製  ＮＡソルベント）                ４８部
木ろう                                                      ５部
炭酸カルシウム                                            １１部
上記成分を用い、実施例１と同様の工程にて黄色の固形描画材とした。
【００１８】
（比較例１）
パラフィンワックス                                        ２９部
顔料（ジスアゾイエロー）                                    ６部
流動パラフィン                                            ５１部
炭酸カルシウム                                            １４部
上記成分を９０℃に加熱混合し、得られたゾル状の液状物を内径１０ｍｍの型内に流し込み、冷却・固化させて、黄色の固形描画材とした。
【００１９】
（比較例２）
実施例１のポリブテンの代わりに流動パラフィンを用い、実施例１と同様の工程にて固形描画材を作製した。
【００２０】
上記実施例１、２および比較例１、２について保存安定性、油のしみ出し、べたつき、描画性について試験した。結果を表１に示す。
【００２１】
【表１】
2006022147.tif 000002
【００２２】
保存安定性は、２つの試料をそれぞれ５℃、４５℃の恒温槽に３ヶ月保存した後、４５℃の保存品の油のにじみを５℃の保存品と比較したときの両者における、油のしみ出しの変化を比較したもので、◎は全く同じ、○はごくわずかに油のしみ出しがある、△はやや油のしみ出しがある、×は油のしみ出しが著しいことを示す。
べたつきは、手で５分持っていたときのべたつき感を官能にて評価したもので、○はべたつかない、△はややべたつきがあることを示す。
描画性は、画用紙に線を引いたときの書き味を官能評価したもので、○は滑らかに描ける、△はやや硬い、×は硬いことを示す。
【００２３】
表１より明らかなように、本発明の固形描画材は経時安定性に優れ、べたつきが少なく、それでいて滑らかな書き味を有するなど、種々の特徴を有することが分かる。
【産業上の利用可能性】
【００２４】
高温における液状成分のしみ出しを押さえ、且つべたつきが少ないため使用感及び経時安定性が良好であり、鮮やかな描画面を得たり豊かな色彩感覚をもたらすことが可能となる。